Brevet FR3070685A1 — publié le 20190308

PROCEDE HYBRIDE DE PRODUCTION DE PARAXYLENE DE HAUTE PURETE AVEC SOLVANT TOLUENE DOMAINE TECHNIQUE L'invention concerne un procédé de production de paraxylène de haute pureté à partir d'une charge d'hydrocarbures aromatiques contenant des isomères à 8 atomes de carbone. Plus précisément l'invention concerne un procédé hybride comprenant une étape d'adsorption du paraxylène et une étape de cristallisation, utilisant le toluène comme solvant commun et un adsorbant particulier à base de zéolithe faujasite contenant du baryum. ART ANTERIEUR Le marché du paraxylène de haute pureté est considéré comme un marché en forte expansion, ses débouchés étant principalement la production d'acide téréphtalique (PTA) obtenu par oxydation du paraxylène, à l'origine des fibres polyesters utilisées pour les vêtements et les résines et films de polyéthylène-téréphtalate (PET). Le paraxylène de haute pureté est produit par valorisation des xylènes selon un procédé dit de « boucle 08-aromatiques », incluant des étapes de séparation (élimination des composés lourds dans la « colonne des xylènes », extraction du paraxylène) et d'isomérisation des xylènes. L'extraction du paraxylène de haute pureté par adsorption sélective est bien connue de l'art antérieur. L'arrière-plan technologique décrivant la production de paraxylène à très haute pureté est illustré dans le brevet FR 2 681 066 (Institut Français du Pétrole), et se base sur la séparation du paraxylène à partir d'une charge d'hydrocarbures aromatiques essentiellement à 8 atomes de carbone au sein d'un adsorbeur par contact avec un lit d'adsorbant zéolithique en présence d'un solvant de désorption (désorbant) approprié. Pour ce type de séparation, on utilise une famille de procédés d'adsorption et de dispositifs associés connus sous le nom de procédés ou dispositifs de séparation chromatographique ou "lit mobile simulé" ou "contre-courant simulé", que nous désignerons ci-après par l'appellation de procédés et dispositifs « SMB » similaires à ceux décrits dans les brevets US 2 985 589, US 4 402 832 et US 4 498 991, et qui s'appliquent, entre autres, aux coupes aromatiques en 08. Par ce type de procédé, on obtient un flux d'extrait contenant du solvant de désorption et essentiellement du paraxylène avec une très haute pureté, généralement supérieure à 2 99,5% et typiquement supérieure à 99,7%, et un flux de raffinat contenant du désorbant, du métaxylène, de l'orthoxylène, de l'éthylbenzène, et pratiquement pas de paraxylène. Une autre méthode connue de séparation du paraxylène à partir d'une charge 5 d'hydrocarbures aromatiques essentiellement à 8 atomes de carbone consiste à procéder à une cristallisation fractionnée. Les procédés décrits dans les brevets US 3,177,265 et 3,467,724 utilisent deux étapes de cristallisation : la première est réalisée entre -70°C et -50°C, et la seconde aux alentours de -10°C. Les inconvénients principaux de cette méthode sont un taux de récupération maximal par passe limité à environ 60% en raison de 10 l'existence d'eutectiques entre le paraxylène et les autres isomères aromatiques en 08, et une dépense énergétique importante liée au niveau thermique de la première étape. Le brevet FR 2 681 066 décrit un procédé hybride, couplant une première étape de séparation par chromatographie liquide de type « SMB » avec une seconde étape de 15 cristallisation. Les avantages d'un tel couplage par rapport à un procédé exclusivement chromatographique type SMB, résident dans le fait que le paraxylène produit au niveau de l'extrait à l'étape de séparation par chromatographie liquide est de faible pureté, typiquement 75 à 98%, ce qui 20 permet : une productivité considérablement améliorée (volume de charge traitée par volume d'adsorbant et par heure), un plus faible ratio de débit de solvant de désorption sur débit de charge injectée, - et l'emploi d'un nombre de lits distincts plus faible. 25 L'extrait produit lors de cette première étape contient du paraxylène déjà concentré qui est ensuite purifié lors de la seconde étape de cristallisation pour atteindre une très haute pureté d'au moins 99,3%, et typiquement d'au moins 99,7%. Si la teneur en paraxylène en entrée de cristallisation est comprise entre 85 et 90%, la température de cristallisation est comprise 30 entre -5°C et -15°C. Ce niveau de température correspond typiquement au niveau de température de la seconde étape d'un procédé de séparation par cristallisation, la première opérant typiquement entre -70 et -50°C. Ainsi les avantages d'un tel couplage par rapport à un procédé exclusivement par cristallisation, sont : - éviter des coûts opératoires prohibitifs associés à la première étape de cristallisation 35 - atteindre des taux de récupération (rendement) du paraxylène d'au moins 98%. 3 Ce couplage permet ainsi à la fois des gains CAPEX (coûts d'investissement) sur la section chromatographique grâce à un nombre de lits réduit, et une productivité élevée, ainsi que des gains OPEX (coûts opératoires, c'est-à-dire les coûts d'utilités) via un taux de désorbant réduit sur la section chromatographique et une section de cristallisation limitant les frigories. 5 Le brevet CN103508837 propose également un procédé hybride de ce type, couplant une étape de séparation chromatographique type SMB et une étape de cristallisation. Dans le procédé décrit, le solvant de lavage des cristaux est le toluène, tandis que le solvant de désorption est le diéthylbenzène. 10 Le brevet FR 2 681 066 décrit que le solvant de désorption et le solvant de lavage peuvent être un solvant de point d'ébullition inférieur à celui de la charge tel que le toluène, ou supérieur à celui de la charge tel que le cumène, mais également que le solvant de désorption peut être un solvant de point d'ébullition supérieur à celui de la charge tel que le 15 paradiéthylbenzène et le solvant de lavage peut être un solvant de point d'ébullition inférieur à celui de la charge tel que le toluène. Le brevet FR 2 681 066 montre également que la sélection adéquate du solvant de lavage et du solvant de désorption permet de créer une synergie entre les étapes de chromatographie 20 et de cristallisation quand ledit solvant est commun aux deux étapes, en éliminant une unité de distillation. Le toluène a été décrit comme solvant de désorption pour la séparation des xylènes avec des adsorbants constitués principalement de zéolithes X ou Y dont les sites échangeables sont occupés par des cations alcalins ou alcalino-terreux. Par ailleurs, dans les procédés de cristallisation fractionnée, il est connu d'employer le toluène comme solvant 25 de lavage des cristaux de paraxylène. Afin d'obtenir de bonnes performances dans un procédé hybride couplant adsorption et cristallisation, il est nécessaire de sélectionner un adsorbant efficace pour la séparation par chromatographie liquide du paraxylène en présence d'un solvant de désorption approprié, 30 permettant de faire fonctionner l'étape de cristallisation de manière optimale afin d'obtenir du paraxylène de haute pureté tout en minimisant les coûts. En particulier, pour obtenir de bonnes performances lors de l'étape d'adsorption, qui conditionnent l'efficacité de l'étape de cristallisation subséquente, l'adsorbant à utiliser pour 35 la séparation chromatographique doit être efficace pour adsorber sélectivement le paraxylène dans un mélange d'hydrocarbures aromatiques, et doit également être efficacement régénéré par le solvant de désorption. Plus précisément, si le solvant commun 4 choisi est le toluène, l'adsorbant doit notamment être capable de séparer efficacement le paraxylène des autres isomères en 08, avec notamment une sélectivité entre le paraxylène et le métaxylène élevée (par exemple d'au moins 3), et être efficacement régénéré par le toluène comme solvant de désorption. 5 Il est connu dans l'art antérieur que des adsorbants zéolithiques comprenant au moins de la zéolithe Faujasite (FAU) de type X ou Y et comprenant, outre des cations sodium, des ions baryum, potassium ou strontium, seuls ou en mélanges, sont efficaces pour adsorber sélectivement le paraxylène dans un mélange d'hydrocarbures aromatiques (US 3 558 730, 10 US 3 558 732, US 3 663 638 et US 3 878 127). Le brevet FR 2 681 066 précise que lorsque le solvant de désorption est le toluène, la zéolithe préférée est la zéolithe Y échangée à la fois au baryum et au potassium, alors que lorsque le solvant de désorption est le paradiéthylbenzène (PDEB), la zéolithe préférée est la 15 zéolithe X échangée quasi totalement au baryum. Cependant la zéolithe Y échangée à la fois au baryum et au potassium, dont l'utilisation est préconisée dans le brevet FR 2 681 066 dans un SMB en présence de toluène comme solvant de désorption, ne permet pas d'obtenir une sélectivité entre le paraxylène et le 20 métaxylène satisfaisante. En effet, la sélectivité obtenue avec cette zéolithe entre le paraxylène et le métaxylène est de l'ordre de 2,5. De façon surprenante, les adsorbants contenant majoritairement de la zéolite FAU, contenant du baryum et de paramètre de maille « a » supérieur à 25,100 Â, (soit 2,5100 nm) 25 telle que la teneur en baryum de l'adsorbant, exprimée en poids d'oxyde de baryum BaO, par rapport au poids total de l'adsorbant, soit comprise entre 30% et 41%, mis en oeuvre dans un procédé hybride comprenant une étape d'adsorption et une étape de cristallisation, en présence de toluène à la fois comme solvant de désorption et comme solvant de lavage permettent de mettre en oeuvre une quantité plus faible de désorbant pour régénérer 30 l'adsorbant, tout en obtenant une sélectivité (a) pour le paraxylène par rapport au métaxylène (PX/MX) et par rapport à l'éthylbenzène (PX/EB) élevée (notamment une sélectivité PX/MX > 3 et une sélectivité PX/EB > 2.4). Ledit paramètre de maille « a » est mesuré sur l'adsorbant final, après échange avec du baryum. 35 L'invention n'exclut pas la présence d'autres cations alcalins ou alcalino-terreux, en faible quantité, ou à l'état de traces, typiquement à une teneur inférieure à 5% en poids d'oxyde par rapport au poids total de l'adsorbant. 5 Résumé de l'invention L'invention concerne un procédé hybride de production de para-xylène de haute pureté à 5 partir d'une charge de coupes d'isomères d'hydrocarbures aromatiques contenant 8 atomes de carbone, en phase liquide, comprenant : a) une étape de séparation du para-xylène par adsorption à contre-courant simulé au moyen d'un adsorbant zéolithique et d'un solvant de désorption, ledit adsorbant comprenant : -au moins une zéolithe majoritaire de type faujasite de paramètre de maille « a » 10 supérieur à 25,100 Â -du baryum telle que la teneur en oxyde de baryum BaO soit comprise entre 30% et 41% poids bornes incluses, par rapport au poids total de l'adsorbant, pour obtenir un flux de paraxylène purifié ; 15 b) une étape de cristallisation du paraxylène à partir du flux purifié de paraxylène issu de l'étape de séparation, à une température comprise entre 0 et -25°C, suivie d'un lavage des cristaux avec un solvant de lavage, pour obtenir le paraxylène de haute pureté, le solvant de désorption dans l'étape de séparation et le solvant de lavage dans l'étape de cristallisation étant le toluène. 20 L'adsorbant peut comprendre une zéolithe LSX. Dans un mode de réalisation, la surface externe dudit adsorbant zéolithique, mesurée par adsorption d'azote, est inférieure à 100 m2.g-1. L'adsorbant peut comprendre un mélange de zéolithes de type faujasite, de manière 25 préférée un mélange d'une zéolithe X et d'une zéolithe LSX, la zéolithe LSX étant majoritaire. De préférence, la teneur en oxyde de baryum est comprise entre 33 et 41% bornes incluses, de manière encore plus préférée entre 33 et 38% bornes incluses, par rapport au poids total de l'adsorbant. 30 La température de l'étape de cristallisation est avantageusement comprise entre -5°C et -15°C. Le taux de lavage des cristaux est compris entre 0,8 à 2 volumes de toluène par volume de cristaux de paraxylène. Le nombre de lits dans l'étape de séparation par adsorption est avantageusement compris 35 entre 4 et 24, de préférence entre 8 et 12. Dans un mode de réalisation du procédé selon l'invention, l'étape de séparation par adsorption opère avec un nombre de lits compris entre 4 et 24, un nombre de zones au 6 moins égal à 4, une température comprise entre 100°C et 250°C, une pression comprise entre la pression de bulle du toluène à la température du procédé et 3 MPa, un temps de cycle, correspondant au temps entre deux injections de désorbant sur un lit donné, compris entre 4 et 18 min, un rapport des débits de désorbant par rapport à la charge de 0,7 à 2,5, un 5 taux de recyclage (rapport du débit moyen des zones pondéré du nombre de lits présents dans chaque zone sur le débit de charge) compris entre 2 et 12. De préférence, l'étape de séparation par adsorption opère à une température comprise entre 150°C et 180°C. De préférence, l'étape de séparation par adsorption opère avec un taux de recyclage 10 (rapport du débit moyen des zones pondéré du nombre de lits présents dans chaque zone sur le débit de charge) compris entre 2,5 et 4. L'adsorbant utilisé dans le procédé selon l'invention peut être obtenu par toute méthode connue de l'homme du métier, et en particulier selon l'une des méthodes décrites dans les 15 demandes de brevets EP2237878, EP2237877, et W02016/075281. De manière avantageuse, l'adsorbant est préparé selon les étapes suivantes : a) mélange des cristaux de zéolithe faujasite en poudre de granulométrie souhaitée, en présence d'eau avec au moins un liant à base d'une argile ou d'un mélange d'argiles, 20 contenant au moins 80 % en poids d'argile zéolithisable et éventuellement une source de silice ; b) mise en forme du mélange obtenu en a) pour produire des agglomérés, puis séchage, éventuellement suivi d'une étape de tamisage et/ou de cyclonage ; c) calcination des agglomérés obtenus en b) à une température allant préférentiellement de 25 500°C à 600°C; d) éventuelle zéolithisation du liant par mise en contact des agglomérés calcinés issus de l'étape c) avec une solution aqueuse basique alcaline suivie d'un lavage ; e) échange ionique des agglomérés zéolithiques à base de zéolithe LSX, ou de X et LSX obtenus en c) ou en d) par des ions baryum, suivi d'un lavage et d'un séchage du produit 30 ainsi traité ; f) activation thermique des agglomérés échangés de l'étape e), par exemple à une température allant de 200 à 300°C. Description détaillée de l'invention 5 Dans la suite de la description, on entend par zéolithe X une zéolithe de type faujasite ayant un rapport atomique Si/AI compris entre 1,15, borne exclue et 1,5, borne comprise. On entend par zéolithe LSX (Low Silica X) une zéolithe de type faujasite à faible teneur en silice ayant un rapport atomique Si/AI proche de 1, plus précisément compris entre 1 et 1,15, 10 bornes comprises. Adsorbants Les adsorbants utilisés dans le procédé hybride selon l'invention contiennent au moins une 15 zéolithe FAU dont le paramètre de maille « a »(maille cubique telle que a=b=c) déterminé par DRX est strictement supérieur à 25,100 Â. Il peut y avoir une ou plusieurs autres zéolithes FAU, mais dans ce cas, la ou les zéolithes FAU de paramètre de maille strictement supérieur à 25,100 Â sont majoritaires. Par zéolithe(s) majoritaire(s), on entend les zéolithes représentant une proportion en poids d'au 20 moins 50% par rapport à l'ensemble de zéolithes FAU. Lorsque plusieurs zéolithes FAU sont présentes dans l'adsorbant, la détermination de la zéolithe majoritaire de type FAU est réalisée sur le signal DRX correspondant à 35° ± 0,6° 2 0. Lors de la présence de plusieurs zéolithes FAU, le signal en question se caractérise par un pic dédoublé, le pic de gauche correspondant à la zéolithe de paramètre de maille le plus élevé. On entend alors par 25 zéolithe majoritaire la zéolithe dont la contribution en termes d'aire est supérieure strictement à 50 % de l'aire totale du pic dédoublé, de préférence strictement supérieure à 51%, de préférence encore strictement supérieure à 55%, et typiquement strictement supérieure à 60%. La mesure de la contribution en termes d'aire est effectuée sur l'adsorbant final après 30 échange au baryum. Si nécessaire et afin d'améliorer la précision de la détermination de la contribution de chaque zéolithe, une méthode de déconvolution de pics (disponible dans les outils d'analyse des pics de DRX) peut s'appliquer. Dans un mode de réalisation particulièrement préféré, la proportion de zéolithes autres que la FAU est toujours inférieure à 10%. 7 35 8 L'invention n'exclut pas la présence d'autres cations alcalins ou alcalino-terreux, en faible quantité, ou à l'état de traces, typiquement à une teneur inférieure à 5% en poids d'oxyde par rapport au poids total de l'adsorbant. 5 Les adsorbants préférés dans le cadre de l'invention sont les suivants : adsorbants comprenant une zéolithe LSX, adsorbants comprenant une zéolithe LSX à porosité hiérarchisée ou de haute surface externe, c'est-à-dire une surface externe de l'adsorbant comprise entre 20 et 100 m2/g, ou adsorbants comprenant un mélange d'une zéolithe X et d'une zéolithe LSX, la zéolithe LSX étant majoritaire au sens décrit précédemment. 10 Les adsorbants zéolithiques utilisés dans la présente invention peuvent être obtenus selon toute technique connue de l'homme du métier, et en particulier selon l'une des méthodes décrites dans les demandes de brevets EP2237878, EP2237877, et W02016/075281. Les adsorbants zéolithiques utilisés dans la présente invention sont notamment obtenus 15 avantageusement selon un procédé de préparation tel que décrit précédemment: a) mélange des cristaux de zéolithe faujasite, par exemple des cristaux de zéolithe LSX, ou des cristaux de zéolithe X et LSX, en poudre de granulométrie souhaitée, en présence d'eau avec au moins un liant à base d'une argile ou d'un mélange d'argiles, contenant au moins 80% de préférence, au moins 90%, de préférence encore au moins 95% en poids d'argile 20 zéolithisable et éventuellement une source de silice ; b) mise en forme du mélange obtenu en a) pour produire des agglomérés, puis séchage, éventuellement suivi d'une étape de tamisage et/ou de cyclonage ; c) calcination des agglomérés obtenus en b) à une température allant préférentiellement de 500°C à 600°C; 25 d) éventuelle zéolithisation du liant par mise en contact des agglomérés calcinés issus de l'étape c) avec une solution aqueuse basique alcaline suivie d'un lavage ; e) échange ionique des agglomérés zéolithiques à base de zéolithe LSX, ou de X et LSX obtenus en c) ou en d) par des ions baryum, suivi d'un lavage et d'un séchage du produit ainsi traité ; 30 f) activation thermique du produit issu de l'étape e), préférentiellement à une température allant de 200 à 300°C. 9 L'étape b) de mise en forme permet d'obtenir des agglomérés zéolithiques présentant une résistance mécanique suffisante pour leur utilisation dans un procédé de séparation des xylènes en lit mobile simulé. Cependant la présence de liant réduit la proportion de matière 5 active au sens de l'adsorption (zéolithes LSX, et X). L'étape optionnelle d) de zéolithisation du liant permet ainsi de transformer tout ou partie du liant en matière active au sens de l'adsorption (zéolithes LSX et X) afin d'obtenir des agglomérés sans liant, c'est à dire ne comportant plus de phase non zéolithique (en quantité 10 typiquement inférieure à 2%), ou des agglomérés à faible teneur en liant, c'est-à-dire comportant peu (quantité typiquement comprise entre 2 et 5%) de phase non zéolithique (généralement du liant résiduel non zéolithisé ou toute autre phase amorphe après zéolithisation) dans l'aggloméré final, et ce, tout en maintenant la résistance mécanique. Le taux de phase non zéolithique (c'est-à-dire le liant résiduel non zéolithisé qui constitue une 15 phase amorphe inerte au sens de l'adsorption, après zéolithisation) dans l'aggloméré final peut être quantifié par référence à un adsorbant composé uniquement de zéolithe, sous forme de poudre, à partir de mesures d'adsorption ou à partir d'intensités de pics de diffraction X (DRX). La zéolithe de référence choisie pour la quantification par diffraction X (DRX) est la zéolithe utilisée à l'étape a) du procédé d'obtention de l'adsorbant, et ayant subi 20 le même échange ionique. Les cristaux de zéolithes LSX, ou X issus de la zéolithisation du liant (transformation du liant en zéolithe) sont généralement de plus petit diamètre que les cristaux initiaux. Par conséquent, dans l'aggloméré final, les cristaux dont le diamètre moyen est inférieur ou égal à 7 pm, de préférence compris entre 0,1 pm et 4 pm, et de manière préférée entre 0,1 pm et 25 3 pm, présentent de manière classique une distribution granulométrique monomodale, mais on ne sortirait pas du cadre de l'invention si la distribution des diamètres des cristaux était multimodale, et en particulier bimodale, du fait de la présence de la population des cristaux issus de la zéolithisation du liant. La mesure du paramètre de maille « a », effectuée sur l'adsorbant final après échange au 30 baryum, permet d'identifier la ou les zéolithe(s) présente(s) dans l'adsorbant. 10 Procédé hybride de production de paraxylène Etape de séparation par adsorption L'invention concerne un procédé de production de paraxylène de haute pureté à partir d'une 5 charge d'hydrocarbures aromatiques contenant des isomères à 8 atomes de carbone au moyen d'une étape d'adsorption A), suivie d'une étape de cristallisation B), chacune des deux étapes mettant en oeuvre le même solvant toluène, l'étape d'adsorption comprenant les étapes suivantes : Al) mise en contact, dans des conditions d'adsorption adéquates, de la charge avec un lit 10 d'adsorbant tel que décrit précédemment, de manière à adsorber sélectivement le paraxylène ; A2) mise en contact dans des conditions de désorption, du lit d'adsorbant avec un désorbant, ou solvant de désorption, qui est le toluène ; A3) soutirage du lit d'adsorbant d'un flux de raffinat contenant le désorbant et les produits de 15 la charge les moins sélectivement adsorbés, A4) soutirage du lit d'adsorbant d'un flux d'extrait contenant le désorbant et le paraxylène, A5) séparation du flux de raffinat issu de l'étape A3 en un premier flux contenant le désorbant et un second flux contenant les produits de la charge les moins sélectivement adsorbés, et 20 A6) une séparation du flux d'extrait issu de l'étape A4 en un premier flux contenant le désorbant et un second flux contenant du paraxylène à un niveau de pureté supérieure ou égale à 75%, de préférence supérieure à 85%. La performance des adsorbants zéolithiques, tels que décrits précédemment, pour le 25 procédé de séparation du paraxylène en terme de pureté de paraxylène dans l'extrait et de rendement du procédé, est également influencée par différents paramètres du procédé, à savoir les conditions opératoires, la composition de la charge d'alimentation, la teneur en eau et le type de désorbant. 11 Le solvant de désorption, également appelé désorbant, utilisé dans le procédé selon l'invention est le toluène, ou plus précisément un solvant constitué majoritairement de toluène, c'est-à-dire constitué de toluène et d'éventuelles traces d'autres composants en 08. 5 L'étape de séparation par adsorption du para-xylène à contre-courant simulé fonctionne selon l'état de la technique qui est bien connu, et comporte au moins quatre zones, et éventuellement cinq ou six, chacune de ces zones étant constituée par un certain nombre de lits successifs, et chaque zone étant définie par sa position comprise entre un point d'alimentation et un point de soutirage. Typiquement, une unité de séparation par adsorption 10 du paraxylène à contre-courant simulé est alimentée par au moins une charge à fractionner (contenant le paraxylène et les autres isomères en 08 aromatique) et un désorbant, parfois appelé éluant ou solvant de désorption, et l'on soutire de ladite unité au moins un raffinat contenant les isomères du paraxylène et du désorbant et un extrait contenant le paraxylène et du désorbant. 15 Les conditions opératoires de l'unité industrielle d'adsorption à contre-courant simulé mettant en oeuvre les adsorbants zéolithiques tels que décrits précédemment, sont typiquement les suivantes : nombre de lits compris entre 4 et 24, de préférence entre 8 et 12 ; 20 nombre de zones : au moins 4; température 100°C à 250°C, de préférence 150°C à 180°C; - pression comprise entre la pression de bulle du toluène à la température du procédé et 3 MPa ; - temps de cycle, correspondant au temps entre deux injections de désorbant sur un lit 25 donné, compris entre 4 et 18 min ; - rapport des débits désorbant sur charge 0,7 à 2,5; - taux de recyclage (rapport du débit moyen des zones pondéré du nombre de lits présents dans chaque zone sur le débit de charge) de 2 à 12, de préférence 2,5 à 4. 12 La teneur en eau dans les effluents hydrocarbonés est préférentiellement ajustée entre 20 ppm et 150 ppm pour une température du procédé de 150°C à 180°C, afin d'obtenir des résultats optimaux en productivité. 5 Etape de cristallisation : L'étape de cristallisation est opérée avantageusement dans un cristalliseur et consiste en la cristallisation du paraxylène issu du flux purifié de l'étape d'adsorption, contenant du paraxylène à un niveau de pureté supérieure ou égale à 75% et allant jusqu'à 98 %. L'étape de cristallisation permet d'obtenir d'une part des cristaux de paraxylène imbibés de leur 10 liqueur-mère, et d'autre part une liqueur-mère qui peut être en partie, voire en totalité, recyclée en mélange avec la charge fraîche à l'entrée de l'unité d'adsorption en lit mobile simulé. L'étape de cristallisation comprend également un lavage des cristaux issus du cristalliseur, à l'issue duquel on récupère du paraxylène à une pureté d'au moins 99,3%, de manière 15 préférée d'au moins 99,7% et de manière très préférée d'au moins 99,8%. Pour un flux purifié issu de l'adsorbeur et entrant dans l'étape de cristallisation, contenant de préférence de 85 à 90% de paraxylène, la température du cristalliseur est comprise entre 0 et -25°C, de préférence entre -5°C et -15°C et le taux de lavage lors du lavage des cristaux est généralement compris entre 0,8 à 2 volumes de toluène par volume de cristaux de 20 paraxylène. Le solvant de lavage des cristaux, utilisé dans le procédé selon l'invention est identique au solvant utilisé comme désorbant dans l'unité d'adsorption, à savoir le toluène ou un solvant constitué majoritairement de toluène, c'est-à-dire constitué de toluène et d'éventuelles traces d'autres composants en C8, notamment des traces de métaxylène. 25 Les flux de désorbant issus des étapes A5) et A6) décrites ci-dessus sont avantageusement utilisés dans l'étape de cristallisation pour effectuer le lavage des cristaux. Le toluène impur issu du cristalliseur est envoyé à l'étape A5) décrite ci-dessus, au même titre que le flux de raffinat de l'étape d'adsorption. Un appoint de toluène comme solvant de lavage est également possible. 30 De manière préférée, une combinaison avantageuse selon l'invention pour produire du paraxylène à haute pureté tout en réduisant les coûts, et notamment les coûts opératoires, consiste à coupler une étape de séparation par chromatographique liquide type SMB dans un adsorbeur unique contenant un nombre de lits réduits, typiquement entre 8 et 12, avec 13 une étape de cristallisation opérant à une température comprise entre -5°C et -15°C, en utilisant le toluène à la fois comme solvant de désorption dans le SM B et comme solvant de lavage lors de l'étape de cristallisation. 5 Technique de caractérisation des zéolithes présentes et de leurs paramètres de maille La mesure du paramètre de maille « a » permet d'identifier la ou les zéolithe(s) présente(s) dans l'adsorbant. Les zéolithes présentes dans l'adsorbant et leur paramètre de maille sont caractérisés par 10 analyse par diffraction de rayons X, connue de l'homme du métier sous l'acronyme DRX. Cette analyse est réalisée sur un appareil de la marque Panalytical, sur un échantillon d'adsorbant zéolithique préalablement broyé et tamisé (fraction inférieure à 50pm). L'échantillon est saturé en eau de façon à être stable pendant la durée de l'analyse. Pour ce faire, l'échantillon est séché à 110°C dans une étuve, puis placé, en couche mince, dans une 15 enceinte fermée à une humidité relative de 55% à température ambiante, pendant un minimum de 48 heures. L'analyse est réalisée en ajoutant un étalon interne (5% de silicium certifié en paramètre de maille), sur une plage angulaire (en°20) comprise entre 5 à 72° 2 0, avec un pas angulaire (en °) de 0,02°. Les données sont traitées avec le logiciel d'affinement TOPAS, pour obtenir 20 une mesure du paramètre de maille des zéolithes présentes dans l'adsorbant avec précision (à +1- 0,005 Â). Dans le cas d'un système cristallin cubique, comme le cas de la zéolithe de structure FAU, les dimensions de la maille cristalline dans les 3 directions de l'espace sont identiques et donc définies par une seule valeur du paramètre de maille « a ». Dans le logiciel TOPAS, les 25 pics du diffractogramme seront modélisés par une fonction de type Pseudo-Voigt, et le fond par une fonction polynomiale. Dans le cas où plusieurs zéolithes FAU sont présentes dans l'adsorbant, ce fait est détecté par DRX, et visible sur le diffractogramme par la présence d'un dédoublement de pic, particulièrement visible dans la plage angulaire (en°20) comprise entre 34 à 45° 20. Dans le 30 cas de mélanges de zéolithes FAU, le pic dédoublé sélectionné pour définir la zéolithe majoritaire dans l'adsorbant est le pic correspondant à 35° +1- 0,6° 20, le pic de gauche correspondant au pic de la zéolithe de paramètre de maille le plus élevé (c'est-à-dire la LSX de paramètre de maille compris entre 25,18 et 25,23 Â dans les adsorbants des exemples). On entend par zéolithe majoritaire dans l'adsorbant, la zéolithe dont la contribution en termes 35 d'aire à l'intensité totale du pic dédoublé est supérieure ou égale à 50 %. Si nécessaire et 14 afin d'améliorer la précision de la détermination de la contribution de chaque zéolithe, une méthode de déconvolution de pics peut s'appliquer. La surface externe de l'adsorbant est usuellement déterminée à partir de la mesure de l'isotherme d'adsorption de gaz, tel que l'azote, à sa température de liquéfaction. 5 Préalablement à l'adsorption, l'adsorbant zéolithique est dégazé entre 300°C et 450°C pendant une durée comprise entre 9 heures et 16 heures, sous vide (P 25,100 Â et 3,65 1,03 25,226 (LSX) Aire Pic LSX Tableau 1 : Résultats des tests de perçage sur les adsorbants A, B, C en termes de sélectivité PX/MX et de ratio volumique désorbant/charge 5 Exemple 2 (selon l'invention) Des tests tels que décrits dans l'exemple 1 sont réalisés avec des solides zéolithiques selon l'invention. - D: Adsorbant préparé selon l'exemple 6 du brevet FR2925366, à base de zéolithe LSX 10 échangée au baryum, de paramètre de maille mesuré 25,200 Â. E : Adsorbant comprenant au moins une zéolithe de structure FAU de type LSX, comprenant du baryum, de surface externe mesurée par adsorption d'azote égale à 64 m2.g-1, préparé selon l'exemple 3 de la demande de brevet FR3028430 de paramètre de maille mesuré 25,204 Â. 15 F: Adsorbant à base d'un mélange de zéolithes X - LSX (35% - 65%), majoritaire en LSX, préparé avec un ratio molaire de cristaux LSX/X égal à 1,86 et échangé au baryum selon l'exemple 5 du brevet FR2925367, de paramètre de maille mesuré 25,031 Â (X) et 25,223 Â (LSX) 19 G : Adsorbant à base d'un mélange de zéolithes X - LSX majoritaire en LSX, préparé avec un ratio molaire de cristaux LSX/X égal à 1, zéolithisé et échangé au baryum selon l'exemple 7 du brevet FR2925367, de paramètre de maille mesuré 25,003 Â (X) et 25,181 Â (LSX). Teneur en BaO (%poids) Paramètre de maille mesuré Â Comparaison des pics de zéolithe de paramètre de maille > 25,100 Â et 3,75 0,93 (LSX) Aire Pic X 25,003 (X) Aire Pic LSX > G 1,12 37,4 et 25,181 3,65 0,98 Aire Pic X (LSX) 5 Tableau 2: Résultats des tests de perçage sur les adsorbants D, E, F, G en termes de sélectivité PX/MX et de ratio volumique désorbant/charge Le ratio volumique Rdesicharge des différents adsorbants D, E, F, G testés à l'exemple 2 est 10 représenté graphiquement sur la figure 4 en fonction du paramètre de maille de la zéolithe majoritaire (LSX). Exemple 3 (comparatif) : Des tests de perçage/déperçage avec une charge contenant 10% en volume d'iso-octane 15 utilisé comme traceur, 45% en volume de paraxylène PX et 45% en volume de métaxylène 20 MX sont réalisés avec le solide D ayant un paramètre de maille conforme à l'invention, en utilisant un désorbant non conforme à l'invention, à savoir le paradiéthylbenzène (PDEB), et à une température de 175°C, couramment préconisée lorsque le PDEB est utilisé comme désorbant. 5 Le tableau 3 suivant indique la sélectivité PX/MX et le volume de désorbant injecté correspondant à Vdésorbant_équilibre, c'est-à-dire le volume nécessaire pour que la concentration en désorbant de l'effluent prélevé en sortie de colonne chromatographique devienne 100%. Adsorbant D Paramètre de maille mesuré Â apwmx Vdésorbant_équilibre (cm3) PDEB à 175°C (comparatif) 25,200 3,89 130,5 TOL à 163°C (selon l'invention) 25,200 4,15 105,6 10 Tableau 3: Sélectivité PX/MX et volume de désorbant à l'équilibre en fonction du désorbant utilisé Pour un même adsorbant comprenant une zéolithe LSX de paramètre de maille mesuré 25,200 Â et échangée au baryum (adsorbant D), le volume Vdésorbant_équilibre pour le cas 15 du désorbant PDEB à 175°C est beaucoup plus grand que le volume Vdésorbant_équilibre pour le cas du désorbant Toluène à 163°C. Cela indique que la quantité de désorbant nécessaire pour désorber les composés de la charge adsorbés dans le volume microporeux est beaucoup plus faible lorsque l'on utilise le solvant toluène avec l'adsorbant REVENDICATIONS1. Procédé hybride de production de para-xylène de haute pureté à partir d'une charge de coupes d'isomères d'hydrocarbures aromatiques contenant 8 atomes de carbone, en phase liquide, comprenant : a) une étape de séparation par chromatographie liquide par adsorption à contre-courant simulé du para-xylène au moyen d'un adsorbant zéolithique et d'un solvant de désorption, ledit adsorbant comprenant : -au moins une zéolithe majoritaire de type faujasite de paramètre de maille « a » supérieur à 25,100 À -du baryum telle que la teneur en oxyde de baryum BaO soit comprise entre 30% et 41% poids bornes incluses, par rapport au poids total de l'adsorbant, pour obtenir un flux de paraxylène purifié ; b) une étape de cristallisation du paraxylène à partir du flux purifié de paraxylène issu de l'étape de séparation, à une température comprise entre 0 et -25°C, suivie d'un lavage des cristaux avec un solvant de lavage, pour obtenir le paraxylène de haute pureté, le solvant de désorption dans l'étape de séparation et le solvant de lavage dans l'étape de cristallisation étant le toluène. 2. Procédé de production de para-xylène selon la revendication 1 dans lequel l'adsorbant comprend une zéolithe LSX. 3. Procédé de production de paraxylène selon la revendication 2 dans lequel la surface externe dudit adsorbant zéolithique, mesurée par adsorption d'azote, est inférieure à 100 m2.g-1 4. Procédé de production de para-xylène selon l'une des revendications 1 à 3 dans lequel l'adsorbant comprend un mélange de zéolithes de type faujasite. 5. Procédé selon la revendication 4 dans lequel l'adsorbant comprend un mélange d'une zéolithe X et d'une zéolithe LSX, la zéolithe LSX étant majoritaire. 6. Procédé de production de para-xylène selon la revendication 1 à 5 dans lequel la teneur en oxyde de baryum est comprise entre 33 et 41% bornes incluses. 7. Procédé de production de para-xylène selon la revendication 6 dans lequel la teneur en oxyde de baryum est comprise entre 33 et 38% bornes incluses. 8. Procédé selon l'une des revendications précédentes dans lequel la température de l'étape de cristallisation est comprise entre -5°C et -15°C. 22 9. Procédé selon l'une des revendications précédentes dans lequel le taux de lavage des cristaux est compris entre 0,8 à 2 volumes de toluène par volume de cristaux de paraxylène. 10. Procédé selon l'une des revendications précédentes dans lequel le nombre de lits 5 dans l'étape de séparation par adsorption est compris entre 4 et 24. 11. Procédé selon la revendication 10 dans lequel le nombre de lits dans l'étape de séparation par adsorption est compris entre 8 et 12. 12. Procédé selon l'une des revendications précédentes dans lequel l'étape de séparation par adsorption opère avec un nombre de lits compris entre 4 et 24, un nombre de 10 zones au moins égal à 4, une température comprise entre 100°C et 250°C, une pression comprise entre la pression de bulle du toluène à la température du procédé et 3 MPa, un temps de cycle, correspondant au temps entre deux injections de désorbant sur un lit donné, compris entre 4 et 18 min, un rapport des débits de désorbant par rapport à la charge de 0,7 à 2,5, un taux de recyclage compris entre 2 et 12. 15 13. Procédé selon la revendication 12 dans lequel l'étape de séparation par adsorption opère à une température comprise entre 150°C et 180°C. 14. Procédé selon l'une des revendications 12 ou 13 dans lequel l'étape de séparation par adsorption opère avec un taux de recyclage compris entre 2,5 et 4. 15. Procédé selon l'une des revendications précédentes dans lequel l'adsorbant est 20 préparé selon les étapes suivantes : a) mélange des cristaux de zéolithe faujasite en poudre de granulométrie souhaitée, en présence d'eau avec au moins un liant à base d'une argile ou d'un mélange d'argiles, contenant au moins 80 % en poids d'argile zéolithisable et éventuellement une source de silice ; 25 b) mise en forme du mélange obtenu en a) pour produire des agglomérés, puis séchage, éventuellement suivi d'une étape de tamisage et/ou de cyclonage ; c) calcination des agglomérés obtenus en b) à une température allant préférentiellement de 500°C à 600°C; d) éventuelle zéolithisation du liant par mise en contact des agglomérés calcinés issus de 30 l'étape c) avec une solution aqueuse basique alcaline suivie d'un lavage ; e) échange ionique des agglomérés zéolithiques à base de zéolithe LSX, ou de X et LSX obtenus en c) ou en d) par des ions baryum, suivi d'un lavage et d'un séchage du produit ainsi traité ; f) activation thermique des agglomérés échangés de l'étape e).